Brevet FR2773165A1 — publié le 19990702

La présente invention a trait a l'utilisation d'additifs pour la stabilisation des élastomères silicones constitutifs de moules et obtenus par la réticulation de compositions de polyaddition ou de polycondensation. L'invention a également pour objet des compositions de polyaddition et de polycondensation susceptibles d'être utlilisées pour la réalisation de ces élastomères silicones. L'invention a encore pour objet les moules ainsi obtenus pour la reproduction d'objets décoratifs et industriels par moulage. Elle a aussi pour objet un procédé de préparation de moules en silicone. Les compositions silicones, en particulier les compositions silicones de polycondensation, sont utilisées pour la reproduction d'objets décoratifs et industriels par moulage. La reproduction d'objets consiste dans un premier temps à fabriquer un négatif de l'objet à copier, ce négatif étant réalisé en élastomère silicone et se nomme membrane. Après réticulation du silicone, on sépare la membrane de l'objet initial. Cette membrane constitue le moule qui servira à la reproduction de l'objet à copier. On utilise largement ce type de moule pour la reproduction d'objets en résine telle que résine de polyester, apte à reproduire fidèlement les détails les plus fins de l'objet à copier. De nombreuses reproductions peuvent être ainsi fabriquées. Mais au court de cettte utilisation, le moule subit des modifications progressives: les constituants des résines polyesters, et en particulier le styrène, diffusent dans la membrane et se polymérisent. En parallèle, la structure physico-chimique du moule au contact des résines évolue: elle durcit progressivement tout en perdant son caractère anti-adhérant et sa résistance au déchirement. Ces modifications conduisent finalement à l'arrachement de fragments superficiels du moule au moment du démoulage de la pièce en polyester. A ce stade, le moule n'est plus utilisable. Les mécanismes de dégradation mis en jeu sont divers. Ils peuvent dépendre tout aussi bien de critères liés aux élastomères silicones qu'aux résines ou aux conditions de moulage. Par exemple l'utilisation de résines à haute teneur en styrène ou en peroxyde est un facteur d'aggravation car il accroît les possibilités de diffusion du styrène ou du peroxyde. Le caractère exothermique de la polymérisation de la résine est aussi un facteur d'aggravation. Les diversités des facteurs pouvant affluer sur la dégradation du moule en silicone fait que, jusqu'à ce jour, les solutions proposées non jamais été parfaitement satisfaisantes. La demande de brevet européen EP-A-787 766 propose d'améliorer la longévité des moules en silicone en incorporant à la composition de polycondensation un additif sélectionné dans un groupe constitué de phénols à empêchement stérique, bisphénols à empêchement stérique, thiobisphénols à empêchement stérique, dialkyldithiophosphates de zinc, diaryldithiophosphates de zinc, amines aromatiques, amines a empêchement stérique qui peuvent être des 1-alkylsébaçates à groupement terminal NR. Le besoin existe toujours d'une amélioration de la durée de vie des moules silicones et donc d'additifs permettant d'atteindre cet objectif. La présente invention a donc pour objectif de proposer des additifs permettant de protéger l'élastomère constituant le moule en silicone vis-à-vis de la résine servant à produire la pièce à mouler, en particulier résine de polyester, de manière à permettre la réalisation d'un nombre de moulages supérieur à ce qui était réalisable auparavant, tout en maintenant, voire en améliorant, I'aspect de surface des pièces moulées. La déposante a trouvé que des additifs contenant dans leur structure des groupements R-S-R permettent d'accroître la longévité des moules en silicone dans des proportions inattendues, et cela que le moule en silicone provienne de la réticulation d'une composition de polyaddition ou d'une composition de polycondensation. La déposante a aussi trouvé que l'association de ces additifs ou de phosphites avec un additif capable de générer des groupes _ N - O. permettait encore d'accroître la longévité des moules, ces additifs se comportant de façon synergique. La déposante a aussi trouvé de manière suprenante que les additifs capables de générer des groupes _ N - O. étaient efficaces à eux seul y comrpis les 1-alkylsébaçates à groupement terminal -NOR, alors que les mêmes 1-alkylsébaçates à groupement -NR tels que décrits dans EP-A- 787 766 I'étaient moins et n'entraient pas en synergie avec les autres additifs selon l'invention. L'incorporation de thioésthers dans une composition silicone a déjà été décrite. EP-A-076 630 concerne le cas particulier des compositions silicone de polycondensation catalysées par un catalyseur à base de titane chélaté. L'addition d'un thioester ou d'autres additifs tels que le dibutyltertiaire phénol évite que, sous l'effet du catalyseur au titane chélaté, I'élastomère se teinte en jaune au cours du temps. EP-A-654 497 concerne le cas particulier des compositions silicone de polyaddition comportant un agent de contrôle de la réticulation destiné à éviter une gélification prématurée à température ambiante, ce qui permet de stabiliser la composition que l'on réticulera au moment opportun par chauffage. Comme agent de contrôle de la réticulation, cette demande propose des triazines ayant au moins un groupe peroxy sur un atome de carbone du noyau triazine et/ou un composé organosulfuré de formule R6-(S)m-R7, dans laquelle R6 et R7 sont des groupes ayant au moins 3 atomes de carbone monovalent ou un groupe hydrocarboné monovalent présentant une liaison ester ou R6 et R7 pris ensemble forment un cycle, m étant un nombre entier de 1 à 3. La présente invention a pour objet l'utilisation, pour augmenter la longévité des moules réalisés en élastomère silicone réticulant par réaction de polyaddition ou de polycondensation, d'additif capable de stabiliser l'élastomère silicone constituant le moule vis-à-vis des matières à mouler, l'additif étant choisi dans le groupe consistant en: (a) additifs antioxydants contenant dans leur structure au moins un groupe R-Sq -R' dans lequel R et R' sont des groupes hydrocarbonés monovalents ayant au moins 3 atomes de carbone ou un groupe hydrocarboné monovalent ayant une liaison ester ou R et R' forment ensemble un cycle, q étant un entier compris entre 1 et 3 inclus, - (b) additifs inhibiteurs de radicaux libres capables, dans les conditions du moulage, de générer au moins un groupe: N - O. - association synergique (a) + (b), - association synergique (a) eVt/ou (b) avec des phosphites (c), à l'exception de l'utilisation du bis(1 -octyloxy-2,2,6,6-tetraméthyl-4-pipéridyl)sébaç.ate comme seul additif dans un moule en élastomère silicone réticulé par réaction de polycondensation. Plus particulièrement, I'invention a pour objet une telle utilisation pour la stabilisation des élastomères silicones constitutifs de moules destinés au moulage de pièces en polyester, afin d'empêcher notamment, au sein de l'élastomère silicone, la polymérisation du styrène issu de la résine polyester, sans gêner la polymérisation à coeurF- et en surface du polyester. De manière particulièrement préférée, I'utilisation vise à l'obtention d'un nombre de moulages par moule en hausse de plus de 10 %, de préférence de plus de 20 %, plus particulièrement de plus de 30 %. L'invention a aussi pour objet un procédé de préparation de moules en silicone ou d'élastomère silicone susceptible de servir à la réalisation de tels moules, dans lequel, dans une composition silicone précurseur d'élastomère classique, on ajoute un ou plusieurs additifs conformément à ce qui est décrit ci-dessus. L'ensemble des caractéristiques données ci-après s'applique à ces deux objets. Parmi les additifs (a), on préfère: - (i) les thiopropionates et en particulier ceux de formule: R50 C (CH2)X S (CH2)X C O R5 o dans laquelle Rs est un groupe alkyle ayant de 1 à 15 atomes de carbone inclus et x est un entier compris entre 1 et 4 inclus, parmi lesquels on peut citer: ditridécyl thiodipropionate (CAS 10595-72-9) distéaryl-3,3'-thiodipropionate (CAS 693-36-7) dilauryl-3,3'thiodipropionate (CAS 123-28-4); - (ii) les composés à plusieurs groupements thioéther R-Sq-R' reliés à un carbone tetravalent, de préférence tetra(thioether)pentaérythritol, par exemple tetra (lauryl thiopropionate) pentaérylthritol ou TLPE (CAS 29 598-76-3); le thioéther peut être un dithioéther, notamment un dithiopropionate tel que décrit ci-dessus. Les phosphites (c) selon l'invention sont de préférence des phosphites d'alkyle, des phosphites mixtes d'aryle et d'alkyle, des phosphites d'aryle et phosphites divers. Par exemple: triphényl phosphite (formule 1) tri-isodécylphosphite (Il) trilauryl-phosphite (111) dilauryl-phosphite (IV) diphénylisodécylphosphite (V) diphényl-iso-octyl-phosphite (VI) diphényl-éthyl-2-hexyl-phosphite (VII) diisodécylphénylphosphite (VIII) trimonononylphénylphosphite (IX) phosphite de 2,4-dinonylphényl et de di(4-monononylphényl) (X) Tris (2,4-ditertiaire-butyl-phényl) phosphite (CAS 31570-04-4) (Xl) 2,2méthylène-bis-(4,6-di-t-butyl phényl) octyl phosphite (XII) produit vendu sous la dénomination Sandostab P-EPQ par Sandoz AG Bâle, Suisse (XIII) [CH3 (CH2)11 S]3 P (XIV) 2,2'-éthylidène bis (4,6-di-t-butylphényl) fluorophosphite CAS 118337-090 (XIX). Les additifs (b) comprennent de préférence au moins un groupe O t ' s. _q / ,-t dans lequel R2 est l'hydrogène ou un alkyle linéaire ou ramifié en Cl a C18, éventuellement substitué par un ou plusieurs groupes phényle(s), ou un cycloalkyle en C5 à C6 ou benzyle, a est 0 ou 1, de préférence 1, les radicaux R', identiques ou différents entre eux, sont choisis parmi les radicaux alkyles, linéaires ou ramifiés, en C1 à C3, phényles et benzyles. L'additif (b) peut aussi comprendre au moins un groupe: 1 w2 avec les mêmes significations que ci-dessus. Les additifs (b) peuvent aussi consister dans une hydroxy-amine N,Ndisubstituée N -ON R3 par des groupes R3 hydrocarbones stériquement encombrés, comme par exemple di- tertiobutylhydroxy-amine. Les additifs (b) les plus préférés sont ceux de formule (Y) CHR3 CM3, CR3 Cbc3 8 O- NI SN0 t O N-Q - /'o c - (CHz)?- c-- c3 cH 3 C1]3 CH3 avec les significations comme ci-dessus, et tout particulièrement le composé suivant: bis(1-octyloxy-2,2,6,6-tetraméthyl-4-pipéddyl)sébaçate de formule développée: Cé"7 0- N>>(o C -(c H)^-c - O C CH3 CH3 Cm03 CH3 Dans le cadre des compositions de polycondensation, un objet particulier de l'invention est l'utilisation des additifs (a), (a) + (b) et (a) et/ou (b) + (c), éventuellement (b) seul sauf de formule (Y) ci-dessus. L'additif (a) peut être utilisé notamment à raison de 1 à 5 parties en poids pour parties de composition silicone, de préférence de 1,5 à 3 inclus. L'additif (b) peut être utilisé notamment à raison de 0,2 à 1 parties en poids pour parties de composition silicone, sachant qu'en générale la quantité optimale est de l'ordre de 0,5. Au delà, l'efficacité n'est pas accrue. L'additif (c) peut être utilisé notamment à raison de 0,05 à 1 parties en poids pour parties de composition silicone, de préférence de 0,1 à 0,3. L'invention peut s'appliquer aussi bien aux compositions silicone réticulables à température ambiante (la réticulation pouvant être accélérée à chaud) par réaction de polyaddition ou de polycondensation. La présente invention s'applique notamment aux compositions silicone précurseur d'élastomère silicone, comprenant: - (A) une huile diorganopolysiloxane présentant des groupes réactifs choisis parmi a) les groupes terminaux condensables, hydrolysables, hydroxy et b) les groupes alcényle liés au silicium; - (B) éventuellement un composé choisi dans le groupe consistant en silanes à groupes condensables ou hydrolysables dans le cas o (A) est choisi parmi les groupes a) et en huile diorganopolysiloxane portant des atomes d'hydrogène dans le cas o (A) est choisi parmi les groupes b) - (C) un catalyseur; - (D) éventuellement tout autre additif usuellement utilisé dans le type de composition considéré. Un premier groupe de silicones utilisables selon l'invention comprend donc des compositions diorganopolysiloxanes durcissables en un élastomère de silicone par des réactions de polycondensation comportant: - (A): au moins une huile diorganopolysiloxane portant à chaque extrémité de la chaîne au moins deux groupes condensables ou hydrolysables, ou un seul groupe hydroxy, - (B): un silane comportant au moins trois groupes condensables ou hydrolysables, et/ou un produit provenant de l'hydrolyse partielle de ce silane, quand (A) est une huile à extrémités hydroxy, - (C): un catalyseur de polycondensation de l'huile. Dans ce qui suit ou ce qui précède, sauf mentions contraires, les pourcentages sont en poids. Les huiles diorganopolysiloxanes (A) utilisables dans les compositions selon l'invention sont plus particulièrement celles répondant à la formule (1): Y, Si3. O(SiR20)x SiR13 Yn (1) dans laquelle: R représente des radicaux hydrocarbonés monovalents identiques ou différents, Y représente des groupes hydrolysables ou condensables identiques ou différents, ou des groupes hydroxy, n est choisi parmi 1, 2 et 3 avec n = 1, quand Y est un hydroxy, et x est un nombre entier supérieur à 1, de préférence supérieur à 10. La viscosité des huiles de formule (1) est comprise entre 50 et 106 mPa. s à 25 C. Comme exemples de radicaux R, on peut citer les radicaux alkyle ayant de 1 à 8 atomes de carbone tels que méthyle, éthyle, propyle, butyle, hexyle et octyle, les radicaux vinyle, les radicaux phényle. Comme exemples de radicaux R substitués, on peut citer les radicaux trilfuoro-3,3,3 propyle, chlorophényle et betacyanoéthyle. Dans les produits de formule (1) généralement utilisés industriellement, au moins 60 % en nombre des radicaux R sont des radicaux méthyle, les autres radicaux étant généralement des radicaux phényle et/ou vinyle. Comme exemples de groupes Y hydrolysables, on peut citer les groupes amino, acylamino, aminoxy, cétiminoxy, iminoxy, énoxy, alcoxy, alcoxyalkylène-oxy, acyloxy et phosphato et, par exemple, parmi ceux-ci: - pour les groupes Y amino: groupes n-butylamino, sec-butylamino et cyclohexylamino, - pour les groupes acylamino N substitué: le groupe benzoyl-amino, - pour les groupes aminoxy: les groupes diméthylaminoxy, diéthylaminoxy, dioctylaminoxy et diphénylaminoxy, - pour les groupes iminoxy et cétiminoxy: ceux dérivés de l'acétophénone-oxime, I'acétoneoxime, la benzophénone-oxime, la méthyl-éthyl cétoxime, la diisopropylcétoxime et la chlorocyclohexanone-oxime, - pour les groupes Y alcoxy: les groupes ayant de 1 à 8 atomes de carbone comme les groupes méthoxy, propoxy, isopropoxy, butoxy, hexyloxy et octyloxy, - pour les groupes Y alcoxy-alkylène-oxy: le groupe méthoxy-éthylène-oxy. - pour les groupes Y acyloxy: les groupes ayant de 1 à 8 atomes de carbone comme les groupes formyloxy, acétoxy, propionyloxy et éthyl-2 hexanoyloxy, - pour les groupes Y phosphato: ceux dérivant des groupes phosphates de diméthyle, phosphate de diéthyle et phosphate de dibutyle. Comme groupes Y condensables, on peut citer les atomes d'hydrogène et les atomes d'halogène, de préférence le chlore. Quand dans la formule (1) ci-dessus les groupes Y sont des groupes hydroxy, n est alors égal à 1, il est nécessaire, pour préparer des élastomères polyorganosiloxanes à partir des polymères de formule (1) cidessus, d'utiliser, en plus des catalyseurs de condensation, des agents réticulants (B) qui sont des silanes de formule générale: R4-a Si Y'a (2) dans laquelle: R a les significations données plus haut à la formule (1) et Y' représente des groupes hydrolysables ou condensables, identiques ou différents, a est égal à 3 ou 4. Les exemples donnés pour les groupes Y sont appliquables aux groupes Y'. Il est souhaitable d'utiliser des silanes de formule (2) même dans le cas o l'huile (A) Y n'est pas un groupe hydroxy. Dans ce cas il est souhaitable d'utiliser des groupes Y de l'huile (A) identiques aux Y' du silane (B). Les diorganopolysiloxanes alpha-oméga dihydroxylés de formule (1) sont généralement des huiles dont la viscosité varie de 500 mPa.s à 25 C à 500 000 mPa.s à C, de préférence 800 à 400 000 mPa.s à 25 C, ce sont des polymères linéaires constitués essentiellement de motifs diorganosiloxyles de formule (R2 SiO). Toutefois, la présence d'autres motifs, présents généralement à titre d'impuretés, tels que RSiO3/2, RSiO1/2 et SiO4/2 n'est pas exclue dans la proportion notamment d'au plus 1 % par rapport au nombre de motifs diorganosiloxyles. Les radicaux organiques, liés aux atomes de silicium des huiles de base, représentés par le symbole R, peuvent être choisis parmi les radicaux alkyles ayant de 1 à 3 atomes de carbone tels que les radicaux méthyle, éthyle, n-propyle, le radical vinyle, le radical phényle, le radical trifluoro-3,3,3 propyle et le radical betacyanoéthyle. De préférence, au moins 60 % de l'ensemble des radicaux R sont des radicaux méthyle, au plus 1 % sont des radicaux vinyle. A titre illustratif de motifs représentés par la formule R2SiO peuvent être cités ceux de formules: (CH3)2 SiO; CH3 (CH2 = CH)SiO; CH3 (C6H5)SiO; CF3 CH2CH2 (CH 3)SiO; NC-CH2CH2 (CH3)SiO; NC-CH2(C6 H5) SiO; Ces huiles de base sont, dans leur grande majorité, commercialisées par les fabricants de silicones. D'autre part, leurs techniques de fabrication sont bien connues; on les trouve décrites par exemple dans les brevets français FR-A-1 134 005, FR-A-1 198 749, FR-A-1 226 745. Comme exemples de silanes monomères (B) de formule (2), on peut citer plus particulièrement les polyacyloxysilanes, les polyalcoxysilanes, les polycétiminoxysilanes et les polyiminoxysilanes et en particulier les silanes suivants: CH3Si(OCOCH3)3; C2H5Si(OCOCH3)3; (CH2=CH)Si(OCOCH3)3; C6H5Si(OCOCH3)3; CF3CH2CH 2Si(OCOCH3)3; NC-CH2CH2Si(OCOCH 3)3; CH2CISi(OCOCH2CH3)3; CH3 Si(ON=C(CH3)C2Hs)2OCH2CH2OCH3; CH3Si(ON=CHCH3)2OCH2CH2OCH3 Les silanes (B) ci-dessus associés à des polydiorganosiloxanes alpha-oméga dihydroxylés de formule (1) peuvent être utilisés en compositions monocomposantes stables à l'abri de l'air. Comme exemples de silane monomère de formule (2) qui, associés à des polydiorganosiloxanes alpha-oméga dihydroxylés de formule (1), peuvent être utilisés avantageusement en compositions bi-composantes, on peut citer les polyalcoxysilanes et en particulier ceux de formules: Si(OC2H5)4; Si(O-n-C3H7) 4; Si(O-isoC3H7)4; Si(OC2H4OCH3)4; CH3Si(OCH3)3; CH2 =CHSi(OCH3)3; CH3Si(OC2H4OCH3)3; CICH2Si(OC2H5) 3; CH2 = CHSi(OC2H4OCH3)3 A tout ou partie des silanes monomères ci-dessus décrits on peut substituer des polyalcoxypolysiloxanes dont chaque molécule compte au moins deux, de préférence trois atomes Y', les autres valences du silicium sont satisfaites par des liaisons siloxaniques SiO et SiR. Comme exemples d'agents réticulants polymères, on peut citer le polysilicaté d'éthyle. On utilise généralement de 0,1 à 20 parties en poids d'agent réticulant de formule (2) pour 100 parties en poids de polymère de formule (1). s Les compositions polyorganosiloxanes durcissables en élastomère du type décrit ci-dessus comportent de 0,001 a 10 parties en poids, de préférence de 0,05 à 3 parties en poids, de catalyseur de condensation (C) pour 100 parties en poids de polysiloxane de formule (1). La teneur en catalyseur de condensation des compositions mono- composantes est généralement beaucoup plus faible que celle utilisée dans les compositions bi- composantes et est généralement comprise entre 0,001 et 0,05 parties en poids pour 100 parties en poids de polysiloxane de formule (2). Les agents réticulants (B) de formule (2), qu'ils soient utilisables pour la préparation des compositions monocomposantes ou bicomposantes, sont des produits accessibles sur le marché des silicones; de plus leur emploi dans les compositions durcissant dès la température ambiante est connu; il figure notamment dans les brevets français FR-A-1 126 411, FR-A-1 179 969, FR-A-1 189 216, FR-A-1 198 749, FR-A-1 248 826, FR-A-1 314 649, FR-A-1 423 477, FR-A-1 432 799 et FR-A-2 067 636. Les compositions selon l'invention peuvent comporter en outre des charges renforçantes ou semi-renforçantes ou de bourrage qui sont de préférence choisies parmi les charges siliceuses. Les charges renforçantes sont choisies de préférence parmi les silices de combustion et les silices de précipitation. Elles ont une surface spécifique, mesurée selon les méthodes BET, d'au moins 50 m2/g, de préférence supérieure à 70 m2/g, une dimension moyenne des particules primaires inférieures à 0,1 pm (micromètre) et une densité apparente inférieure à 200 g/litre. Ces silices peuvent être incorporées telles quelles ou après avoir été traitées par des composés organosiliciques habituellement utilisés pour cet usage. Parmi ces composés figurent les méthylpolysiloxanes tels que l'hexaméthyldisiloxane, I'octaméthyldisiloxane, I'octaméthylcyclotétrasiloxane, des méthylpolysilazanes tels que l'hexaméthyldisilazane, I'hexaméthylcyclotrisilazane, des chlorosilanes tels que le diméthylchlorosilane, le triméthylchlorosilane, le méthylvinyldichlorosilane, le diméthylvinylchlorosilane, des alcoxysilanes tels que le diméthyldiméthoxysilane, le diméthylvinyléthoxysilane, le triméthylméthoxysilane. Lors de ce traitement, les silices peuvent accroître leur poids de départ jusqu'à un taux de 20 %, de préférence 18 % environ. ll Les charges semi-renforç,antes ou de bourrage ont un diamètre particulaire supérieur à 0,1 pm (micromètre) et sont choisies parmi le quartz broyé, les argiles calcinées et les terres de diatomées. On peut généralement utiliser de 0 à 100 parties, de préférence de 5 à 80 parties de charge pour 100 parties d'huile (A). Les bases de compositions de silicone définies de façon générale ci-dessus sont bien connues de l'homme de métier. Elles sont décrites en détail dans la littérature et la plupart sont disponibles dans le commerce. Ces compositions réticulent à température ambiante en présence d'humidité apportée par l'air et/ou contenue dans la composition. Elles se divisent en deux grandes familles. La première famille est constituée par les compositions mono-composantes ou à un seul emballage stables au stockage à l'abri de l'humidité de l'air et durcissent en élastomère à l'humidité de l'air. Dans ce cas le catalyseur de condensation (C) utilisé est un composé métallique, généralement un composé de l'étain, du titane ou du zirconium. Selon la nature des groupements condensables ou hydrolysables, ces compositions mono-composantes sont dites acides, neutres, ou basiques. Comme compositions acides, on peut citer par exemple les compositions décrites dans les brevets US-A-3 035 016, US-A-3-077 465, US-A-3-133 891, US-A-3 409 573, US-A-3 438 930, US-A-3 647 917 et US-A-3 886 118. Comme compositions neutres, on peut utiliser par exemple les compositions décrites dans les brevets US-A-3 065 194, US-A-3 542 901, US-A-3 689 454, US-A-3 779 986, GB-A-2 052 540, US-A-4 417 042 et EP-A-69 256. Comme compositions basiques, on peut par exemple utiliser les compositions décrites dans les brevets US-A-3 378 520, US-A-3 364 160, US-A-3 417 047, US-A-3 742 004 et US-A-3 758 441. On peut également utiliser selon une variante préférée les compositions coulantes mono-composantes telles que celles décrites dans les brevets US-A-3 922 246, US-A-3 956 280 et US-A-4 143 088. La deuxième famille qui est la famille préférée dans le cadre de la présente invention est constituée par les compositions à deux composantes ou à deux emballages, comportant généralement une huile (A) alpha-oméga- dihydroxydiorganopolysiloxane, un silane (B) ou un produit provenant de l'hydrolyse partielle de ce silane, et un catalyseur (C) qui est un composé métallique de préférence un composé de l'étain et/ou une amine. Des exemples de telles compositions sont décrits dans les brevets US-A-3 678 002, US-A-3 888 815, US-A-3 933 729, US-A-4 064 096 et GB-A-2 032 936. Parmi ces compositions, on préfère plus particulièrement les compositions bi- composantes comportant: - (A): 100 parties d'une huile alpha-omégadihydroxydiorganopolysiloxane de viscosité de 50 à 300 000 mPa.s dont les radicaux organiques sont choisis parmi les radicaux méthyle, éthyle, vinyle, phényle et trifluoro-3,3,3 propyle, au moins 60 % en nombre étant des radicaux méthyle, jusqu'à 20 % en nombre étant des radicaux phényle, au plus 2 % étant des radicaux vinyle. - (B): de 0,5 à 15 parties d'un polyalcoxysilane ou polyalcoxysiloxane, (C): de 0,01 à 1 partie (calculée en poids d'étain métal) d'un composé catalytique de l'étain, - de O à 100 parties, de préférence de 5 à 80 parties de charge minérale siliceuse. Les catalyseurs (C) à l'étain sont abondamment décrits dans la littérature ci- dessus; ce peut être en particulier un sel d'étain d'un acide mono- ou dicarboxylique. Ces carboxylates d'étain sont décrits notamment dans l'ouvrage de NOLL (Chemistry and Technology of Silicones, page 337, Academic Press, 1968, 2ne édition). On peut en particulier citer le naphténate, I'octanoate, l'oléate, le butyrate, le dilaurate de dibutylétain, le diacétate de dibutylétain. On peut également utiliser comme composé catalytique à l'étain le produit de réaction d'un sel d'étain, en particulier d'un dicarboxylate d'étain sur du polysilicate d'éthyle comme décrit dans le brevet US-A-3 186 963. On peut également utiliser le produit de réaction d'un dialkyldialcoxysilane sur un carboxylate d'étain comme décrit dans le brevet US-A-3 862 919. On peut également utiiser le produit de réaction d'un silicate d'alkyle ou d'un alkytrialcoxysilane sur le diacétate de dibutylétain comme décrit dans le brevet belge BE-A-842 305. Parmi les agents de réticulation (B), on préfère plus particulièrement les alkyltrialcoxysilanes, les silicates d'alkyle et les polysilicates d'alkyle, dans lesquels les radicaux organiques sont des radicaux alkylés ayant de 1 à 4 atomes de carbone. Les silicates d'alkyle peuvent être choisis parmi le silicate de méthyle, le silicate d'éthyle, le silicate d'isopropyle, le silicate de n- propyle et les polysilicates choisis parmi les produits d'hydrolyse partielle de ces silicates; ce sont des polymères constitués d'une proportion importante de motifs de formule (R4 O)3SiOo,5, R4OSiOl,5, (R40)2SiO et SiO2; le symbole R4 représentant les radicaux méthyle, éthyle, isopropyle, n-propyle. Pour les caractériser, on se base habituellement sur leur teneur en silice qui est établie par dosage du produit d'hydrolyse d'un échantillon. On peut en particulier utiliser comme polysilicate, un silicate d'éthyle partiellement hydrolyse commercialisé sous la marque "Ethyl Silicate- 40 " par Union Carbide Corporation, ou un silicate de propyle partiellement hydrolyse. Les compositions de polycondensation peuvent comprendre en outre de 10 à 130 parties en poids d'huile(s) polydiméthylsiloxane(s) bloquée(s) à chacune des extrémités de chaînes par un motif (CH3)3 Sio0,5, de viscosité à 25 C comprise entre et 5000 mPa.s, pour 100 parties d'huile(s) (A). Les compositions selon l'invention peuvent être mises en formes, extrudees ou en particulier moulées suivant des formes variées, puis être durcies à la température ambiante en un élastomère à l'humidité atmosphérique ou par addition d'eau. Un léger chauffage à une température de 20 à 1500C peut accélérer le ducissement. Un deuxième groupe de silicones utilisables selon l'invention concerne une composition de silicone polyaddition durcissable en un élastomère par des réactions d'hydrosilylation, caractérisée en ce qu'elle comporte: - (A): au moins une huile diorganopolysiloxane présentant par molécule au moins deux groupes alcényle, de préférence vinyle, liés au silicium, - (B): au moins une huile diorganopolysiloxane présentant par molécule au moins trois atomes d'hydrogène liés au silicium, - (C): une quantité catalytiquement efficace d'un catalyseur qui est en général un composé d'un métal du groupe du platine, Dans ce qui suit ou ce qui précède, sauf mentions contraires, les pourcentages et parties sont en poids. Lés quantités de (A) et (B) sont généralement choisies de manière que le rapport molaire des atomes d'hydrogène liés au silicium dans (B) aux radicaux vinyle liés au silicium dans (A) soit compris généralement entre 0,4 et 10, de préférence entre 0,6 et 5. Les groupes vinyle dans (A) et les atomes d'hydrogène dans (B) sont généralement liés à des atomes de silicium différents. Ces compositions réticulent par réaction d'addition (dénommées également réaction d'hydrosilylation), catalysée par un composé d'un métal du groupe du platine, d'un groupe vinyle de l'organopolysiloxane (A) sur une fonction hydrure de l'organopolysiloxane (B). L'organopolysiloxane vinyle (A) peut être un organopolysiloxane présentant des motifs siloxyle de formule: YaZbSIO (4 - a - b) () dans laquelle Y est un groupe vinyle, Z est un groupe hydrocarboné monovalent n'ayant pas d'action défavorable sur l'activité du catalyseur, Z est généralement choisi parmi les groupes alkyles ayant de 1 à 8 atomes de carbone inclus tels que les groupes méthyle, éthyle, propyle et 3,3,3-trifluoropropyle et les groupes aryle tels que xylyle, tolyle et phényle, a est 1 ou 2, b est 0, 1 ou 2 et a + b est compris entre 1 et 3, éventuellement tous les autres motifs étant des motifs de formule moyenne ZcSiO 4 c (2) dans laquelle Z a la même signification que ci-dessus et c a une valeur comprise entre 0 et 3. L'organopolysiloxane (B) peut être un organohydrogénopolysiloxane comportant des motifs siloxyle de formule: HdWeSiO 4 -d - e (3) _ dans laquelle W est un groupe hydrocarboné monovalent n'ayant pas d'action défavorable sur l'activité du catalyseur et répondant à la même définition que Z, d est 1 ou 2, e est 0, 1 ou 2, d + e a une valeur comprise entre 1 et 3, éventuellement tous les autres motifs étant des motifs de formule moyenne: WgSiO4 g (4) dans laquelle W a la même signification que ci-dessus, g a une valeur comprise entre 0 et 3. Toutes les valeurs limites de a, b, c, d, et g sont incluses. L'organopolysiloxane (A) peut être uniquement formé de motifs de formule (1) ou peut contenir en outre des motifs de formule (2). L'organopolysiloxane (A) peut présenter une structure linéaire ramifiée cyclique ou en réseau. Le degré de polymérisation est 2 ou plus et est généralement inférieur à 5 000. Par ailleurs, si l'organopolysiloxane (A) est linéaire, il présente une viscosité à 25 C inférieure à 500 000 mPa.s. s Z est généralement choisi parmi les radicaux méthyle, éthyle et phényle, 60 % molaire au moins des radicaux Z étant des radicaux méthyle. Les organopolysiloxanes (A) et (B) sont bien connus et sont par exemple décrits dans les brevets US-A-3 220 972, US-A-3 284 406, US-A-3 436 366, US-A-3 697 473 et US-A-4 340 709. Des exemples de motifs siloxyle de formule (1) sont le motif vinyldiméthylsiloxyle, le motif vinylphénylméthylsiloxyle, le motif vinylsiloxyle et le motif vinylméthylsiloxyle. Des exemples de motifs siloxyle de formule (2) sont les motifs SiO4/2, diméthylsiloxane, méthylphénylsiloxane, diphénylsiloxane, méthylsiloxane et phénylsiloxane. Des exemples d'organopolysiloxane (A) sont les diméthylpolysiloxanes à extrémités diméthylvinylsiloxyle, les copolymères méthylvinyldiméthylpolysiloxanes à extrémités triméthylsiloxyle, les copolymères méthylvinyldiméthylpolysiloxanes à extrémités diméthylvinylsiloxyle, les méthylvinylpolysiloxanes cycliques. L'organopolysiloxane (B) peut être uniquement formé de motifs de formule (3) ou comporte en plus des motifs de formule (4). L'organopolysiloxane (B) peut présenter une structure linéaire ramifiée cyclique ou en réseau. Le degré de polymérisation est 2 ou plus et est généralement inférieur à 000. - Le groupe W a la même signification que le groupe Z ci-dessus. Des exemples de motifs de formule (3) sont: H(CH3)2 SiO1/2, HCH3SiO22, H(C6 H5)SiO22. Les exemples de motifs de formule (4) sont les mêmes que ceux donnés plus haut pour les motifs de formule (2). Des exemples d'organopolysiloxane (B) sont les diméthylpolysiloxanes à extrémités hydrogénodiméthylsilyle, les copolymères diméthylhydrogénométhylpolysiloxanes à extrémités triméthylsiloxyle, les copolymères diméthylhydrogénométhylpolysiloxanes à extrémités hydrogénodiméthylsiloxyle, les hydrogénométhylpolysiloxanes à extrémités triméthylsiloxyle, les méthylvinylpolysiloxanes cycliques. Le rapport du nombre d'atomes d'hydrogène liés au silicium dans I'organopolysiloxane (B) sur le nombre de groupes à insaturation alcényle de l'organopolysiloxane (A) est compris entre 0,4 et 10, de préférence entre 0,6 et 5. Ce rapport peut être toutefois compris entre 2 et 5, si on souhaite faire des mousses d'élastomères. L'organopolysiloxane (A) et/ou l'organopolysiloxane (2) peut être dilué dans un solvant organique non toxique compatible avec les silicones. Les organopolysiloxanes (A) et (B) en réseau sont dénommés couramment résines silicones. Les bases de compositions silicones polyaddition peuvent ne comporter que des organopolysiloxanes (1) et (2) linéaires comme par exemples ceux décrits dans les brevets américains précités: US-A-3 220 972, US-A-3 697 473 et US-A-4 340 709, ou comporter à la fois des organopolysiloxanes (A) et (B) ramifiés ou en réseau comme par exemple ceux décrits dans les brevets américains précités: US-A-3 284 406 et US- A-3 436 366. La composition de polyaddition peuvent comprendre en outre de 5 à 40 parties en poids d'huile(s) polydiméthylsiloxane(s) bloquée(s) à chacune des extrémités de chaînes par un motif (CH3)3 SiO0,5, de viscosité à 25 C comprise entre 10 et 5000 mPa.s, pour parties des organopolysiloxanes (A) + (B). Les catalyseurs (C) sont également bien connus. On utilise de préférence les composés du platine et du rhodium. On peut utiliser les complexes du platine et d'un produit organique décrit dans les brevets américains US-A-3 159 601, US-A-3 159 602, US-A-3 220 972 et les brevets européens EP-A-57 459, EP-A- 188 978 et EP- A-190 530, les complexes du platine et d'organopolysiloxane vinylé décrits dans les brevets américains: US-A-3 419 593, US-A- 3 715 334, US-A-3 377 432 et US-A-3 814 730. *- On peut utiliser les complexes du rhodium décrits dans les brevets britanniques: GB-A-1 421 136 et GB-A-1 419 769. Les catalyseurs au platine sont préférés. Dans ce cas la quantité pondérale de catalyseur (C) calculée en poids de platine- métal est généralement comprise entre 2 et 600 ppm, en général entre 5 et 200 ppm basés sur le poids total des organopolysiloxanes (A) et (B). Les compositions préférées dans le cadre de la présente invention sont celles qui comportent: - (A): 100 parties d'une huile diorganopolysiloxane bloquée à chaque extrémité de sa chaîne par un motif vinyldiorganosiloxyle dont les radicaux organiques liés aux atomes de silicium sont choisis parmi les radicaux méthyle, éthyle et phényle, au moins 60 % molaire de ces radicaux étant des radicaux méthyle, de viscosité 100 à 500 000, de préférence de 1 000 à 200 000 mPa.s à 25 C; - (B): au moins un organohydrogénopolysiloxane choisi parmi les homopolymères et copolymères liquides linéaires ou en réseau présentant par molécule au moins 3 atomes d'hydrogène liés a des atomes de silicium différents et dont les radicaux organiques liés aux atomes de silicium sont choisis parmi les radicaux méthyle, éthyle et 60 % au moins de ces radicaux étant des radicaux méthyle, le produit (B) étant utilisé en quantité telle que le rapport molaire des fonctions hydrure sur les groupes vinyle sont compris entre 1,1 et4; - (C): une quantité catalytiquement efficace d'un catalyseur au platine. De façon encore plus préférée, jusqu'a 50 % en poids du polymère (A) est remplacé par un copolymère en réseau comportant les motifs triméthylsiloxyle, méthylvinylsiloxyle et SiO4r2 dans lequel de 2,5 à 10 % molaire des atomes de silicium comportent un groupe vinyle et dans lequel le rapport molaire des groupes triméthylsiloxyle au groupe SiO42 est compris entre 0,5 et 1. Les compositions selon l'invention peuvent comporter en outre des charges (E) renforçcantes ou semi-renforçantes ou de bourrage, telles que décrites ci-dessus dans le cadre des compositions de polycondensation. On peut généralement utiliser de 5 a 100 parties, de préférence de 5 à 50 parties de charge pour 100 parties de la somme des organopolysiloxanes (A) + (B). Les compositions polyaddition sont généralement stockées en deux emballages. En effet, elles réticulent dès qu'on mélange tous leurs constituants. Si l'on veut retarder cette réticulation pour obtenir une bonne homogénéisation de la matière active, on peut ajouter à la composition un inhibiteur du catalyseur au platine. Ces inhibiteurs sont bien connus. On peut en particulier utiliser les amines orgarmques, les silazanes, les oximes organiques, les diesters de diacides carboxyliques, les alcools acétyléniques, les cétones acétyléniques, les vinylméthylcyclopolysiloxanes (voir par exemple US-A- 3 445 420 et US-A-3 989 667). L'inhibiteur est utilisé à raison de 0,005 à 5 parties, de préférence de 0,01 à 3 parties pour 100 parties du constituant (A). Pour obtenir une bonne homogénéisation de répartition de la matière active, il est en effet souhaitable que la matrice silicone présente une certaine viscosité de l'ordre de 5 000 à 30 000 mPa.s à 25 C. Une telle viscosité peut être obtenue par une préréticulation, celle-ci étant bloquée a la viscosité désirée par addition d'un inhibiteur. On dispose ainsi de suffisamment de temps pour bien homogénéiser la matière active au sein de la matrice silicone. La réticulation est alors achevee par chauffage de la matrice à une température * telle que l'inhibiteur n'a plus d'effet sur l'action catalytique du platine. Les compositions selon l'invention peuvent être malaxées à froid telles quelles et être mises en formes, notamment moulées sous des formes variées. L'invention a aussi pour objet une composition silicone précurseur d'élastomère silicone comprenant: - (A) une huile diorganopolysiloxane présentant des groupes réactifs choisis parmi i) les groupes terminaux condensables, hydrolysables, hydroxy et 2i) les groupes alcényle, de préférence vinyles, liés au silicium; - (B) éventuellement un composé choisi dans le groupe consistant en silanes à groupes condensables ou hydrolysables dans le cas o (A) est choisi parmi les groupes i) et en huile diorganopolysiloxane portant des atomes d'hydrogène dans le cas o (A) est choisi parmi les groupes 2i); - (C) un catalyseur, à l'exception d'un catalyseur au titane chélaté; - (D) éventuellement tout autre additif usuellement utilisé dans le type de composition considéré; - (E) un additif capable de stabiliser l'élastomère silicone constituant le moule vis-à-vis des matières à mouler, I'additif étant choisi dans le groupe consistant en: (a) additifs antioxydants contenant dans leur structure au moins un groupe R-Sq -R' dans lequel R et R' sont des groupes hydrocarbonés monovalents ayant au moins 3 atomes de carbone ou un groupe hydrocarboné monovalent ayant une liaison ester ou R et R' forment ensemble un cycle, q étant un entier compris entre 1 et 3 inclus, - (b) additifs inhibiteurs de radicaux libres capables, dans les conditions du moulage, de générer des radicaux: N - O. - association synergique (a) + (b), - association synergique (a) et /ou (b) avec des phosphites (c) à l'exception de l'utilisation du bis(1-octyloxy-2,2,6,6-tetraméthyl-4-pipéddyl)sébaçate comme seul additif dans le cas i), et dans le cas 2i), I'additif (a), lorsqu'il est choisi, devant être obligatoirement associé à (b) et/ou à (c). L'invention a notamment pour objet une composition silicone précurseur d'élastomère silicone et réticulable par une réaction de polycondensation, comprenant: - (A): au moins une huile diorganopolysiloxane portant à chaque extrémité de la chaîne au moins deux groupes condensables ou hydrolysables, ou un seul groupe hydroxy, - (B): un silane comportant au moins trois groupes condensables ou hydrolysables, et /ou un produit provenant de l'hydrolyse partielle de ce silane, quand (A) est une huile à extrémité hydroxy, - (C): un catalyseur de polycondensation de l'huile, à l'exception d'un catalyseur au titane chélaté, - (E): un additif tel que défini ci-dessus, c'est-à-dire à l'exception de l'utilisation du bis(1-octyloxy-2,2,6,6-tetraméthyl-4-pipéridyl)sébaç,ate comme seul additif. L'invention a également pour objet une composition silicone précurseur d'élastomère silicone et réticulable par une réaction de polyaddition comprenant: - (A): au moins une huile diorganopolysiloxane présentant par molécule au moins deux groupes alcényle, de préférence vinyle, liés au silicium, - (B): au moins une huile diorganopolysiloxane présentant par molécule au moins trois atomes d'hydrogène liés au silicium, - (C): une quantité catalytiquement efficace d'un catalyseur qui est un composé d'un métal du groupe du platine, - (E): un additif tel que défini ci-dessus, (a), lorsqu'il est choisi étant obligatoirement associé à (b) et/ou (c). Pour les modalités plus préférées, I'on se reporte aux indications données plus haut à propos des constituants (A), (B), (C), (E) et des différents additifs et combinaisons synergiques d'additifs. Toutes les combinaison sont possibles. On a constaté que l'ensemble des additifs décrits ici pour améliorer la longévité du moule étaient aussi utilisables avec des compositions de polyaddition. Cela est surprenant et inattendu pour les additifs du type amines à empêchement stérique, tels que par exemple les composés de type sébaç,ate, alors même que la nature chimique de ce type d'additifs était considéré comme incompatible avec ces compositions de polyaddition. Ces additifs sont considérés comme fortement susceptibles de dénaturer les sels de platine contenus dans le catalyseur au platine et donc d'inhiber la réaction de polyaddition. Leur utilisation est seulement décrite dans le cas des compositions silicone réticulant par réaction de polycondensation, qui utilisent d'autres types de catalyseurs (EP-A- 787 766). Les amines particulières selon l'invention diffèrent de celles décrites dans EP-A-787 766 par leur groupement -NOR et se révèlent efficaces et utilisables dans les deux types de compositions silicone, polyaddition et polycondensation. On a aussi constaté que ces amines à empêchement stérique permettent déjà d'améliorer la longévité des moules en silicones obtenus à partir de compositions de polyaddition. Un autre objet de l'invention est donc aussi une composition silicone réticulant par réaction de polyaddition comportant (A), (B), (C) et un additif (b), en l'absence ou en présence d'un autre additif (a), (c). L'invention a encore pour objet les moules en élastomère silicone susceptibles d'être obtenus par reticulation d'une composition de polyaddition ou de polycondensation telle que décrite ci-dessus. Elle a également pour objet l'élastomère silicone obtenu. La présente invention va être maintenant décrite plus en détail à l'aide de modes de réalisation pris à titre d'exemples non limitatifs. EXEMPLE 1 Préparation de composition silicone réticulant à température ambiante par réaction de polycondensation 1) Mélange de base: On prépare un mélange de base par malaxage de: - 16,9 parties (en poids) de silice de pyrogénation ayant une surface spécifique BET de 300 m2/g, traitée par de l'hexaméthyldisilazane, - 30,2 parties d'une huile polydiméthylsiloxane bloquée à chacune des extrémités de chaînes par un motif (CH3)3SiOo,5 ayant une viscosité de 500 mPa.s à 25 C - 26,5 parties d'une huile polydiméthylsiloxane hydroxylée bloquée à chacune des extrémités de chaînes par un motif (CH3)2(OH)SiOo,s ayant une viscosité de 14 000 mPa.s à 25 C, - 10 parties d'un agent de coloration à base d'un mélange de TiO2 (60 % en poids) dans une huile polydiméthylsiloxane bloquée à chacune des extrémités de chaînes par un motif (CH3)3SiOo,5 ayant une viscosité de 1 000 mPa.s à 25 C (40 % en poids), - 14,2 parties de quartz broyé présentant un diamètre moyen de particules de 10 pm, - 0,2 partie d'eau, 0,2 partie d'une huile polydiméthylsiloxane hydroxylée bloquée à chacune des extrémités de chaînes par un motif (CH3)2(OH)SiOo,5 ayant une viscosité de 75 mPa.s a 25 C, et - la quantité voulue d'additif(s). 2) Mélange catalysé: Le mélange de base précité est homogénéisé pendant 1 heure à 23 C, et à 100 parties de ce mélange on ajoute 5 parties de catalyseur à base de polysilicate d'éthyle (28 % en poids) et de dilaurate de di-n-butylétain (3 % en poids) mis en solution dans une huile polydiméthylsiloxane bloquée à chacune des extrémités de chaînes par un motif (CH3)3 SiOo0,5 ayant une viscosité de 50 mPa.s à 25 C. 3) Mise en oeuvre du silicone: s Le mélange de base catalysé comme indiqué ci-avant, est homogénéisé pendant environ 1 minute à 23 C, puis il est dégazé pendant environ 10 minutes sous un vide de 20.102 Pa. Le produit ainsi dégazé est ensuite coulé dans les moules appropriés. Le produit moulé est réticulé à température ambiante (23 C), et on procède au démoulage au bout de 4 jours. 4) Des essais comparatifs (tableau 1) ont été réalisés sur la base de différents additifs. Des précisions sur certains additifs sont données ci-après. Thiodipropionate = ditridécyl thiodipropionate Tinuvin 123 (Ciba Geigy) = bis(1-octyloxy-2,2,6,6-tetraméthyl-4-pipéridyl) sébaçate Tinuvin 765 (Ciba Geigy) = bis(1-octyloxy-2,2,6,6,-pentaméthyl- 4-pipéridyl) sébaçate Phosphite phénolique 29: composé (Xl) Phosphite phénolique 32: composé (XII) Les résultats sont donnés en nombre de pièces en polyester qu'il a été possible de mouler avec un moule additionné comme indiqué. La résine de polyester ayant servi aux moulages est une résine vendue par DSM (BASF) France sous la dénomination Synolite (D 0328-A-1. La mise en oeuvre est la suivante: - à 100 parties de résine, on ajoute 0,2 parties en poids d'octoate de cobalt (activateur); puis on ajoute 2 parties en poids de peroxyde de méthyléthylcétone pour parties du mélange précédent. Tableau 1 Additifs Teneur I Résultat (nombre de pièces) Essai 1 2 3 4 6 I 2,4 I56 Témoin 67 50 49 49 47 X Thiodipropionate 1,5 54 I 2,5 60 65 _ 3 171 63 TLPE 2,5 61 Tinuvin 123 0,5 52 1 57 63 68 67 Tinuvin 76 05, 43 Oléate cuivrique 0,5 33 Tinuvin 123/ 0,5/2, 72 Thiopropionate 1/2,5 72 Tinuvin 765/ 0,5/2,5 158 Thiodipropionate 4 Oléate cuivrique/ 0,5/2,5 146 ThiodiDipropionate Tinuvin123/ 1/0.11 72 Phosphite phénolique29 Adipate d'octyle/ 1/0,11 47 Phosphite Phénolique 32 Adipate d'octyle 1/0, 11/0 j 80 Phosphite,5 Phénolique32/ Tinuvin123 Teneur: parties en poids pour 100 parties de composition silicone EXEMPLE 2 Préparation de composition silicone réticulant à température ambiante par réaction de addition 1) Composante A: On homogénéise a température ambiante (23 C) dans un malaxeur les constituants suivants: - 20 parties en poids de silice de pyrogénation ayant une surface spécifique BET de 300 m2/g, traitée par de l'hexaméthyldisilazane, - 48 parties d'une huile polydiméthylsiloxane bloquée à chacune des extrémités des chaînes par un motif (CH3)2 Vi S100,5 ( Vi = groupe vinyle), ayant une viscosité de 600 mPa.s à 25 C et contenant 0,014 fonction Sl-Vi pour 100 g d'huile, - 12 parties d'une huile polydiméthylsiloxane bloquée à chacune des extrémités des chaînes par un motif (CH3)2 Vi SiO0,5, ayant une viscosité de 60.000 mPa.s à 25 C et contenant 0,003 fonction Si-Vi pour 100 g d'huile, parties d'une huile polydiméthylsiloxane bloquée à chacune des extrémités des chaînes par un motif (CH3)3 SiOo,5 ayant une viscosité de 50 mPa.s à 25 C, et - 2,7 ppm, calculé en poids, de platine métal apporté par une solution dans le diVitétraméthyldisiloxane d'un complexe du platine à 12% en poids de platine ligandé par du diVitétraméthyldisiloxane (catalyseur de Karstedt). 2) Composante B: On homogénéise à température ambiante (23 C) dans un malaxeur les constituants suivants: - 16 parties en poids de silice de pyrogénation ayant une surface spécifique BET de 300 m2/g, traitée par de l'hexaméthyldisilazane, - 40 parties d'une huile polydiméthylsiloxane bloquée à chacune des extrémités des chaînes par un motif (CH3)2 ViSiOo,5 (Vi = groupe vinyle), ayant une viscosité de 600 mPa.s à 25 C et contenant 0,014 fonction Si-Vi pour 100 g d'huile, - 44 parties d'une huile poly(diméthyl)(hydrogénométhyl) siloxane bloquée à chacune des extrémités des chaînes par un motif (CH3)2 SiO0,5, ayant une viscosité de 20 mPa.s à 25 C et contenant 0,26 fonction Si-H pour 100 g d'huile, - 0,11 partie de tétramère cyclique de méthylvinylpolysiloxane contenant 1,16 fonction Si-Vi pour 100 g de composé, et - la quantité voulue d'additif(s). 3) Mise en oeuvre La composition RTV est obtenue par mélange de 100 parties de la composante A à parties de la composante B. Le mélange est agité sous un vide de 20.102 Pa pendant 10 minutes pour le dégazage. Le tout est ensuite coulé dans les moules appropriés. Le produit moulé est réticulé a température ambiante (23 C), et on procède au démoulage au bout de 4 jours. 4) L'additif Tinuvin 123 (voir Exemple 1) selon l'invention est introduit dans la composante B. La résine ayant servi au moulage est la Synolyte 562 de DSM (teneur en styrène: % environ) distribuée par le Groupe Vaissiere-Favre, Genay, France. Les résultats apparaissent dans le tableau 2 suivant: Additif testé Teneur Nombre de pièces Aspect des pièces Sans additif 27 Tinuvin 123 0.5 % 37 Pas d'inhibition Tinuvin 123 1% 37 apparente P[O- i50 Clo"213 x3 1o 1 [On C12 H2513 2 --o]3 (C12H25 0) p? H /[ L 2 0 CH- CH3 _0-p O- CIo Hv21 0' p- CHA-C-3 C cH3 _ 3 REVENDICATIONS I - Utilisation, pour augmenter la longévité des moules réalisés en élastomère silicone réticulant par réaction de polyaddition ou de polycondensation, d'additif capable de stabiliser l'élastomère silicone constituant le moule vis-à-vis des matières à mouler, l'additif étant choisi dans le groupe consistant en: - (a) additifs antioxydant contenant dans leur structure additifs contenant dans leur structure au moins un groupe R-Sq -R' dans lequel R et R' sont des groupes hydrocarbonés monovalents ayant au moins 3 atomes de carbone ou un groupe 0 hydrocarboné monovalent ayant une liaison ester ou R et R' forment ensemble un cycle, q étant un entier compris entre 1 et 3 inclus, - (b) additifs inhibiteurs de radicaux libres capables, dans les conditions du moulage, de générer des radicaux: N - O - association synergique (a) + (b), - association synergique (a) et/ou (b) avec des phosphites (c), à l'exception de l'utilisation du bis(1- octyloxy-2,2,6,6-tétraméthyl-4-pipéridyl)sébaçcate comme seul additif dans un moule en élastomère silicone réticulé par réaction de polycondensation. 2 - Utilisation selon la revendication 1 pour la stabilisation des élastomères silicones constitutifs de moules destinés au moulage de pièces en polyester, afin d'empêcher, au sein de l'élastomère silicone, la polymérisation du styrène issu de la résine polyester sans gêner la polymérisation à coeur et en surface du polyester. 3 - Utilisation selon la revendication 1 ou 2, caractérisée en ce qu'elle permet d'obtenir un nombre de moulages par moule en hausse de plus de 10 % par rapport à un élastomère sans additif. 4 - Utilisation selon l'une des revendications 1 à 3, caractérisée en ce que l'additif (a) est un thiopropionate de formule: R50 C (CH2)x S (CH2)x C O R5 Il Il O O dans laquelle R5 est un groupe alkyle ayant de 1 à 15 atomes de carbone inclus et x est un entier compris entre 1 et 4 inclus. - Utilisation selon la revendication 4, caractérisée en ce que l'additif est choisi dans le groupe consistant en: - ditridécyl thiodipropionate distéaryl-3,3'-thiodipropionate - dilauryl-3,3'-thiodipropionate. 6 - Utilisation selon l'une des revendications 1 à 3, caractérisée en ce que l'additif (a) est un composé à plusieurs groupements R-Sq-R' reliés à un carbone tétravalent. 7- Utilisation selon la revendication 6, caractérisée en ce que le composé est un tétra(thioéther)pentaérythritol, de préférence le tétra(lauryl thiopropionate) pentaérythritol. 8 - Utilisation selon l'une des revendications 1 à 3, caractérisée en ce que les phosphites (c)sont choisis dans le groupe des phosphites d'alkyle, des phosphites mixtes d'alkyle et d'aryle et des phosphites d'aryle. 9 - Utilisation selon l'une des revendications 1 à 3, caractérisée en ce que l'additif (b) comprend au moins un groupe: \ 2. (_0._4 R dans lequel R2 est l'hydrogène ou un alkyle linéaire ou ramifié en C1 à C18, éventuellement substitué par un ou plusieurs groupes phényle(s), ou un cycloalkyle en C5 à C6 ou benzyle, a est 0 ou 1, de préférence 1, les radicaux R', identiques ou différents entre eux, sont choisis parmi les radicaux alkyles, linéaires ou ramifiés, en C1 à C3, phényles et benzyles. - Utilisation selon l'une des revendications 1 à 3, caractérisée en ce que l'additif (b) comprend au moins un groupe: o IL 1/X I \/ -N--O-R dans lequel R2 est l'hydrogène ou un alkyle linéaire ou ramifié en Cl à 018, éventuellement substitué par un ou plusieurs groupes phényle(s), ou un cycloalkyle en C5 à C6 ou benzyle, a est 0 ou 1, de préférence 1, les radicaux R1, identiques ou différents entre eux, sont choisis parmi les radicaux alkyles, linéaires ou ramifiés, en C1 à C3, phényles et benzyles. 11 - Utilisation selon la revendication 10, caractérisée en ce que l'additif (b) répond à la formule: (R Hck3 c NN C3 R'O- N/I C43 c 12- Utilisation selon la revendication 11, caractérisée en ce que l'additif (b) est la bis- (1 -octyloxy-2,2,6,6-tétraméthyl-4-pipéridyl)sébaçate. 13 - Utilisation selon l'une des revendications 1 à 3, caractérisée en ce que l'additif (b) est une hydroxy-amine N,N-disubstituée R par des groupes R3 hydrocarbonés stériquement encombrés, de préférence di- tertiobutylhydroxy-amine. 14 - Composition silicone précurseur d'élastomère silicone, comprenant: - (A) une huile diorganopolysiloxane présentant des groupes réactifs choisis parmi i) les groupes terminaux condensables, hydrolysables, hydroxy et 2i) les groupes alcényle, de préférence vinyles, liés au silicium; - (B) éventuellement un composé choisi dans le groupe consistant en silanes à groupes condensables ou hydrolysables dans le cas o (A) est choisi parmi les groupes i) et en huile diorganopolysiloxane portant des atomes d'hydrogène dans le cas o (A) est choisi parmi les groupes 2i); - (C) un catalyseur, à l'exception d'un catalyseur au titane chélaté; - (D) éventuellement tout autre additif usuellement utilisé dans le type de composition considéré; - (E) un additif capable de stabiliser l'élastomère silicone constituant le moule vis-à-vis des matières à mouler, I'additif étant choisi dans le groupe consistant en: (a) additifs antioxydants contenant dans leur structure au moins un groupe R- Sq -R' dans lequel R et R' sont des groupes hydrocarbonés monovalents ayant au moins 3 atomes de carbone ou un groupe hydrocarboné monovalent ayant une liaison ester ou R et R' forment ensemble un cycle, q étant un entier compris entre 1 et 3 inclus, - (b) additifs inhibiteurs de radicaux libres capables, dans les conditions du moulage, de générer des radicaux: - association synergique (a) + (b), association synergique (a) et /ou (b) avec des phosphites (c) à l'exception de l'utilisation du bis(1-octyloxy-2,2,6,6-tetraméthyl-4pipéridyl)sébaçcate comme seul additif dans le cas i), et dans le cas 2i), I'additif (a) lorsqu'il est choisi devant être obligatoirement associé a (b) et/ou a (c). - Composition silicone précurseur d'élastomère silicone et réticulable par une réaction de polycondensation selon la revendication 14, dans laquelle: - (A) est au moins une huile diorganopolysiloxane portant à chaque extrémité de la chaîne au moins deux groupes condensables ou hydrolysables, ou un seul groupe hydroxy, - (B) est un silane comportant au moins trois groupes condensables ou hydrolysables, et /ou un produit provenant de l'hydrolyse partielle de ce silane, quand (A) est une huile à extrémité hydroxy, - (C) est un catalyseur de polycondensation de l'huile, à l'exception d'un catalyseur au titane chélaté, (E) est présent à l'exception du bis(1-octyloxy-2,2,6,6- tétraméthyl-4- pipéridyl)sébaçate comme seul additif. 16 - Composition silicone précurseur d'élastomère silicone et réticulable par une réaction de polyaddition selon la revendication 14, dans laquelle: - (A) est au moins une huile diorganopolysiloxane présentant par molécule au moins deux groupes alcényle, de préférence vinyle, liés au silicium, (B) est au moins une huile diorganopolysiloxane présentant par molécule au moins trois atomes d'hydrogène liés au silicium, - (C) est un catalyseur qui est un composé d'un métal du groupe du platine, - (E) est présent, avec, lorsqu'il est choisi, (a) obligatoirement associé à (b) et/ou (c). 17 - Composition silicone précurseur d'élastomère silicone et réticulable par une réaction de polyaddition, comprenant: - (A): au moins une huile diorganopolysiloxane présentant par molécule au moins deux groupes alcényle, de préférence vinyle, liés au silicium, - (B): au moins une huile diorganopolysiloxane présentant par molécule au moins trois atomes d'hydrogène liés au silicium, - (C): un catalyseur qui est un composé d'un métal du groupe du platine, - (E): additifs (b) inhibiteurs de radicaux libres capables, dans les conditions du moulage, de générer des radicaux: et, éventuellement: (a) additifs antioxydants contenant dans leur structure au moins un groupe R-Sq -R' dans lequel R et R' sont des groupes hydrocarbonés monovalents ayant au moins 3 atomes de carbone ou un groupe hydrocarboné monovalent ayant une liaison ester ou R et R' forment ensemble un cycle, q étant un entier compris entre 1 et 3 inclus, et/ou phosphites (c). 18 - Composition selon l'une des revendications 14 à 17, caractérisée en ce que I'additif (a) est un thiopropionate de formule: R 5 0 C (CH2)X S (CH2)X C O R5 Il o dans laquelle R5 est un groupe alkyle ayant de 1 à 15 atomes de carbone inclus et x est un entier compris entre 1 et 4 inclus. 19 - Composition selon la revendication 18, caractérisée en ce que l'additif est choisi dans le groupe consistant en: - ditridécyl thiodipropionate - distéaryl-3,3'-thiodipropionate - dilauryl-3,3'-thiodipropionate. - Composition selon l'une des revendications 14 a 17, caractérisée en ce que l'additif (a) est un composé a plusieurs groupements R-Sq-R' reliés à un carbone o10 tétravalent.. 21 - Composition selon la revendication 20, caractérisée en ce que le composé est un tétra(thioéther)pentaérythritol, de préférence le tetra(lauryl thiopropionate) pentaérythritol. 22 - Composition selon l'une des revendications 14 à 17, caractérisée en ce que les phosphites (c)sont choisis dans le groupe des phosphites d'alkyle, des phosphites mixtes d'alkyle et d'aryle et des phosphites d'aryle. 23 - Composition selon l'une des revendications 14 à 17, caractérisée en ce que l'additif (b) comprend au moins un groupe: O- o- g4 R dans lequel R2 est l'hydrogène ou un alkyle linéaire ou ramifié en Cl à C18, éventuellement substitué par un ou plusieurs groupes phényle(s), ou un cycloalkyle en C5 à C6 ou benzyle, a est 0 ou 1, de préférence 1, les radicaux R1, identiques ou différents entre eux, sont choisis parmi les radicaux alkyles, linéaires ou ramifiés, en Cl à C3, phényles et benzyles. 24 - Composition selon la revendication 23, caractérisée en ce que l'additif (b) comprend au moins un groupe: -N N-O--R dans lequel R2 est l'hydrogène ou un alkyle linéaire ou ramifié en Ci à C18, éventuellement substitué par un ou plusieurs groupes phényle(s), ou un cycloalkyle en C5 à C6 ou benzyle, a est O ou 1, de préférence 1, les radicaux R', identiques ou différents entre eux, sont choisis parmi les radicaux alkyles, linéaires ou ramifiés, en Cl à C3, phényles et benzyles. - Composition selon la revendication 24, caractérisée en ce que l'additif (b) répond à la formule: CH3 C/t3 c"3 O-NOC.(C Ht) -C ct3 CH3 Ci3 CH3 26 Composition selon la revendication 25, caractérisée en ce que l'additif (b) est la bis-(1 -octyloxy-2,2,6,6-tétraméthyl-4-pipéridyl)sébaçate. 27 - Composition selon l'une des revendications 14 à 17, caractérisée en ce que I'additif (b) est une hydroxy-amine N,N-disubstituée /N çR%3 par des groupes R3 hydrocarbones stériquement encombrés, comme par exemple di- tertiobutylhydroxy-amine.